СПОСОБ РЕГЕНЕРАЦИИ ИСПОЛЬЗОВАННОГО КАТАЛИЗАТОРА ГИДРООЧИСТКИ

1. Способ регенерации использованного катализатора гидроочистки, содержащего, по меньшей мере, 8 вес.% кокса и один или несколько неблагородных металлов VIII группы и/или VIb группы, каковой способ включает следующие стадии:
(i) удаление кокса с использованного катализатора гидроочистки; и
(ii) обработка катализатора, полученного на стадии (i), глюконовой кислотой в количестве от 2 до 60 вес.% в расчете на массу сухого катализатора.
2. Способ по п. 1, в котором кокс удаляют путем приведения использованного катализатора гидроочистки в контакт с кислородсодержащим газом при температуре от 200 до 750°С.
3. Способ по п. 1 или 2, в котором катализатор, полученный на стадии (i), содержит от 0 до 10 мас.% кокса.
4. Способ по любому из предшествующих пунктов, в котором раствор представляет собой водный раствор, содержащий от 3 до 40 вес.% глюконовой кислоты.
5. Способ по любому из предшествующих пунктов, в котором носителем является оксид алюминия.
6. Способ по п. 5, в котором носителем является гамма-оксид алюминия.
7. Способ по любому из предшествующих пунктов, в котором молярное отношение количества соединения (I) к общему содержанию металлов VIb группы и VIII группы составляет от 0,01 до 2,5.
8. Способ гидроочистки серосодержащего углеводородного сырья, указанный способ включает приведение углеводородного сырья при парциальном давлении водорода от 1 до 70 бар и температуре от 200 до 420°С в контакт с регенерированным катализатором, полученным в соответствии с любым из предшествующих пунктов.
9. Способ по пп. 1-6, в котором свежий катализатор гидроочистки получен путем:
(а) обработки носителя одним или несколькими компонентами, содержащими металл VIb группы и/или одним или несколькими компонентами, содержащими металл VIII группы;
(b) обжига обработанного носителя катализатора при температуре, по меньшей мере, 200°С с образованием пропитанного носителя; и
(с) сульфидирования пропитанного носителя с получением катализатора гидроочистки.